(57)【要約】  【課題】発光効率が高く、かつ発光スペクトルが狭いＧｅナノ粒子蛍光体を提供する。  【解決手段】表面状態と粒径の両者が制御されたＧｅナノ粒子により、上記課題を達成する。具体的には、１−アルケンなどの末端に二重結合または三重結合を有する有機分子液体中またはこの液体の液面上で非酸化雰囲気中でレーザーアブレーションを行うなどの手法により、表面に酸化膜が存在しないあるいは極めてわずかな酸化膜しか存在しないという意味で表面状態が制御されたＧｅナノ粒子が得られる。これを粒径、極性などに基いて分級することで、図に示すような緑〜紫外領域の狭発光スペクトルを有する各種のＧｅナノ粒子蛍光体が得られる。【選択図】図６
2013095850.tif 000002
【特許請求の範囲】
【請求項１】
表面が有機分子でキャッピングされるとともに、ゲルマニウムコア径が１０ｎｍ以下、蛍光量子収率が４％以上、かつ発光スペクトルの半価幅が１００ｎｍ以下である、ゲルマニウムナノ粒子蛍光体。
【請求項２】
末端に二重結合または三重結合を有する有機分子液体中で、または非酸化雰囲気中であって前記有機分子液体の上でゲルマニウムナノ粒子を形成することにより得られる、請求項１に記載のゲルマニウムナノ粒子蛍光体。
【請求項３】
前記有機分子液体は１−アルケンである、請求項２に記載のゲルマニウムナノ粒子蛍光体。
【請求項４】
前記ナノ粒子の形成はゲルマニウムをレーザーアブレーションすることによって行う、請求項２又は３に記載のゲルマニウムナノ粒子蛍光体。
【請求項５】
粒径及び／または表面の酸化の程度に基いて更に分級することにより特定の波長域で発光する、請求項１から４の何れかに記載のゲルマニウムナノ粒子蛍光体。
【請求項６】
前記分級はクロマトグラフィーによって行う、請求項５に記載のゲルマニウムナノ粒子蛍光体。
【請求項７】
前記クロマトグラフィーはシリカゲルクロマトグラフィーである、請求項６に記載のゲルマニウムナノ粒子蛍光体。
【請求項８】
更に高速液体クロマトグラフィーにより分級を行うことにより得られる、請求項７に記載のゲルマニウムナノ粒子蛍光体。
【請求項９】
３１０〜３７０ｎｍの間に蛍光発光極大を有し、発光スペクトルの半価幅が４０ｎｍ以下であり、発光効率が８％以上である、紫外発光するゲルマニウムナノ粒子発光体。
【請求項１０】
３８０〜４３０ｎｍの間に蛍光発光極大を有し、発光スペクトルの半価幅が２０ｎｍ以下であり、発光効率が８％以上である、紫色発光するゲルマニウムナノ粒子発光体。
【請求項１１】
４３０〜４６０ｎｍの間に蛍光発光極大を有し、発光スペクトルの半価幅が４０ｎｍ以下であり、発光効率が１２％以上である、青色発光するゲルマニウムナノ粒子蛍光体。
【請求項１２】
４２０〜４８０ｎｍの間に蛍光発光極大を有し、発光スペクトルの半価幅が５５ｎｍ以下であり、発光効率が３６％以上である、シアン色発光するゲルマニウムナノ粒子蛍光体。
【請求項１３】
４８０〜５４０ｎｍの間に蛍光発光極大を有し、発光スペクトルの半価幅が１００ｎｍ以下であり、発光効率が４％以上である、緑色発光するゲルマニウムナノ粒子蛍光体。
【請求項１４】
末端に二重結合または三重結合を有する有機分子液体中で、または非酸化雰囲気中であって前記有機分子液体の上でゲルマニウムナノ粒子を形成する、ゲルマニウムナノ粒子蛍光体の製造方法。
【請求項１５】
前記有機分子液体は１−アルケンである、請求項１４に記載のゲルマニウムナノ粒子蛍光体の製造方法。
【請求項１６】
前記ナノ粒子の形成はゲルマニウムをレーザーアブレーションすることによって行う、請求項１４または１５に記載のゲルマニウムナノ粒子蛍光体の製造方法。
【請求項１７】
表面が有機分子でキャッピングされているＧｅナノ粒子を粒径及び／または表面の酸化の程度に基いて分級する、特定の波長域で発光するＧｅナノ粒子の製造方法。
【請求項１８】
前記分級はクロマトグラフィーによって行う、請求項１７に記載のゲルマニウムナノ粒子蛍光体の製造方法。
【請求項１９】
前記クロマトグラフィーはシリカゲルクロマトグラフィーである、請求項１８に記載のゲルマニウムナノ粒子蛍光体の製造方法。
【請求項２０】
更に高速液体クロマトグラフィーにより分級を行う、請求項１９に記載のゲルマニウムナノ粒子蛍光体の製造方法。
【発明の詳細な説明】
【技術分野】
【０００１】
本発明は紫外−可視域で発光波長を可変できるゲルマニウム（以下、Ｇｅと称する）ナノ粒子蛍光体に関し、特に３５０〜５５０ｎｍの発光波長域において、高効率かつ単色性の高いフォトルミネッセンス特性を示すＧｅナノ粒子蛍光体に関する。
【背景技術】
【０００２】
ＩＩ−ＶＩ族、ＩＩＩ−Ｖ族あるいはＩＶ族半導体をナノ粒子化することにより蛍光を発する場合があることは以前から知られている（例えば、特許文献１、２）。
【０００３】
Ｇｅはバルクの状態においては間接線型バンド構造をもつために光励起キャリアの放射性再結合の確率は極めて低く、結果として効率の良い発光は望めない。１０−５％とも見積もられる非常に低い発光量子収率の発光が、室温で０．６７ｅＶのバンドギャップゆえに、近赤外域で観察される。
【０００４】
各種の材料をナノ粒子化することで、電子および正孔あるいは励起子を三次元的に狭い空間に個別に閉じ込めることができる。これにより発現する量子閉じ込め効果に基づきエネルギー準位は離散化し、光吸収および発光波長はブルーシフトするとともに、バルクに比べて１万倍を超える効率の良い発光を導くことができる。それゆえ、発光波長を粒子のサイズで制御できるといった半導体に特有の特性を見ることができる。Ｇｅについても、ナノ粒子化することで発光波長がブルーシフトすることが１９９１年に初めて報告された。間接遷移型半導体であるＧｅにおいてもナノ粒子化することで、直接遷移型半導体に見られる量子サイズ効果に非常によく似た発光波長のブルーシフト現象が起きることが注目を集めた。その後も、発光性を有するナノ粒子などのナノ構造を有するゲルマニウムに言及している報告が多数見られるが、ここでは特許文献３〜８、及び非特許文献１〜７を例として挙げておく。
【０００５】
このような特性は、直接遷移型バンドギャップ半導体である化合物半導体には顕著であるが、Ｇｅのようなバルク結晶の状態で、間接遷移型バンドギャップ構造をもつ半導体では、サイズ−発光色の相関が全く明らかにされていない。この点がＧｅナノ粒子を産業応用するに当たっての最大の問題である。これまでに多くの研究グループから報告された発光色はほとんどの場合１種類（２種類とも理解できる報告もある）であることも、Ｇｅナノ粒子における発光起源を量子サイズ効果に帰結させることが正しいのか疑念が抱かれる一つの要因となっている。当該発見から２０年を経たが、上記疑念を晴らすには至っていない。また、Ｇｅナノ粒子は発光効率が低く、発光スペクトルの半価幅も広い（１００〜２００ｎｍ）という問題もあった。
【発明の概要】
【発明が解決しようとする課題】
【０００６】
本発明の課題は、上述した従来技術の問題点を解消し、紫外〜可視領域において、単色性が高く、且つ高効率のフォトルミネッセンス特性を示すＧｅ蛍光体を提供することにある。
【課題を解決するための手段】
【０００７】
本発明の一側面によれば表面が有機分子でキャッピングされるとともに、Ｇｅコア径が１０ｎｍ以下、蛍光量子収率が４％以上、かつ発光スペクトルの半価幅が１００ｎｍ以下である、Ｇｅナノ粒子蛍光体が与えられる。
ここにおいて、Ｇｅナノ粒子蛍光体は、末端に二重結合または三重結合を有する有機分子液体中で、または非酸化雰囲気中であって前記有機分子液体の上でＧｅナノ粒子を形成することにより得られてよい。
また、前記有機分子液体は１−アルケンであってよい。
また、前記ナノ粒子の形成はＧｅをレーザーアブレーションすることによって行ってよい。
また、粒径及び／または表面の酸化の程度に基いて更に分級することにより特定の波長域で発光するようにしてよい。
また、前記分級はクロマトグラフィーによって行ってよい。
また、前記クロマトグラフィーはシリカゲルクロマトグラフィーであってよい。
また、Ｇｅナノ粒子蛍光体は更に高速液体クロマトグラフィーにより分級を行うことにより得られるものであってよい。
本発明の別の側面によれば、３１０〜３７０ｎｍの間に蛍光発光極大を有し、発光スペクトルの半価幅が４０ｎｍ以下であり、発光効率が８％以上である、紫外発光するゲルマニウムナノ粒子発光体が与えられる。
本発明の更に別の局面によれば、３８０〜４３０ｎｍの間に蛍光発光極大を有し、発光スペクトルの半価幅が２０ｎｍ以下であり、発光効率が８％以上である、紫色発光するＧｅナノ粒子発光体が与えられる。
本発明の更に別の局面によれば、４３０〜４６０ｎｍの間に蛍光発光極大を有し、発光スペクトルの半価幅が４０ｎｍ以下であり、発光効率が１２％以上である、青色発光するＧｅナノ粒子蛍光体が与えられる。
本発明の更に別の局面によれば、４２０〜４８０ｎｍの間に蛍光発光極大を有し、発光スペクトルの半価幅が５５ｎｍ以下であり、発光効率が３６％以上である、シアン色発光するＧｅナノ粒子蛍光体が与えられる。
本発明の更に別の局面によれば、４８０〜５４０ｎｍの間に蛍光発光極大を有し、発光スペクトルの半価幅が１００ｎｍ以下であり、発光効率が４％以上である、緑色発光するＧｅナノ粒子蛍光体が与えられる。
本発明の更に別の局面によれば、末端に二重結合または三重結合を有する有機分子液体中で、または非酸化雰囲気中であって前記有機分子液体の上でＧｅナノ粒子を形成する、Ｇｅナノ粒子蛍光体の製造方法が与えられる。
ここで、前記有機分子液体は１−アルケンであってよい。
また、前記ナノ粒子の形成はＧｅをレーザーアブレーションすることによって行ってよい。
本発明の更に別の局面によれば、表面が有機分子でキャッピングされているＧｅナノ粒子を粒径及び／または表面の酸化の程度に基いて分級する、特定の波長域で発光するＧｅナノ粒子の製造方法が与えられる。
ここで、前記分級はクロマトグラフィーによって行ってよい。
また、前記クロマトグラフィーはシリカゲルクロマトグラフィーであってよい。
また、更に高速液体クロマトグラフィーにより分級を行ってよい。
【発明の効果】
【０００８】
本発明によれば、従来のＧｅナノ粒子を用いたものに比べて高い発光効率と狭い発光スペクトルを有する点で有用であるとともに、希土類などの希少な資源が不要であり、かつ環境や生体に悪影響を与えることのないＧｅ蛍光体を提供することができる。
【図面の簡単な説明】
【０００９】
【図１】本発明で使用可能な有機終端化Ｇｅナノ粒子の作製方法を示す概念図。
【図２】レーザー化学合成法により作製されたＧｅナノ粒子の構造像。
【図３】レーザー化学合成法により作製されたＧｅナノ粒子のプロトンＮＭＲプロファイルを示すグラフ。
【図４】レーザー化学合成法により作製されたＧｅナノ粒子のＦＴＩＲスペクトルを示すグラフ。
【図５】本発明の実施例により、１−アルケン（１−ヘキセン）中でレーザーアブレ−ションした時に製造されたＧｅナノ粒子の粒度分布を示すグラフ。
【図６】同一励起光下における各サンプルのフォトルミネッセンス特性を示すグラフ。
【図７】比較例により、ｎ―アルカン（ｎ−ヘキサン）中でレーザーアブレ−ションした時に製造されたＧｅ粒子の粒度分布を示すグラフ。
【発明を実施するための形態】
【００１０】
本発明は、粒子サイズと粒子表面の化学的性質の制御を通じて、蛍光量子収率が４％以上の効率の良い発光を、３５０〜５５０ｎｍにおける各波長帯で得ることに成功した。本発明のＧｅ蛍光体は発光の単色性も高く、同一励起光下において粒子の構造に依存して異なる発光色を示す。
【００１１】
具体的には、非酸化環境中で作製したＧｅナノ粒子はそのままではラジカルで被覆されているので、その表面を有機分子で被覆（修飾）する。これによって、Ｇｅ粒子表面に現れているラジカルを有機分子によりキャッピングして、Ｇｅナノ粒子表面が酸化することを防止する。以下、このようなＧｅナノ粒子を有機終端Ｇｅナノ粒子と称する。なお、表面のキャッピングが完全ではない一部の有機終端Ｇｅナノ粒子については、Ｇｅナノ粒子表面がわずかに酸化する。このような処理を行ったＧｅナノ粒子を、その粒子サイズ及び表面の酸化状態により分級することで、単色性と発光効率が良好であり、各種の発光波長域を有するＧｅナノ粒子が得られる。従来多くの論文などで報告されたＧｅナノ粒子においてはＧｅナノ粒子表面状態を上述のようにして制御するということを意識していなかったため、これらの論文同士を比較しても、これらで報告されているＧｅナノ粒子の粒径と発光波長との間に相関性を見出すことができなかった。本発明はＧｅナノ粒子表面状態、特にその酸化の程度が発光に大きく影響することを見出し、この知見に基いてＧｅナノ粒子の表面状態と粒径の両者を制御することにより、発光効率を向上させ、また発光色やスペクトル幅の制御を可能としたものである。
【００１２】
Ｇｅナノ粒子の作製及び有機分子による被覆は、作製されたナノ粒子の表面を被覆する分子を成分とする液相を使用して液相レーザーアブレーションを行うレーザー化学合成法によって行う。なお、本発明では液相として１−ヘキセンなどの一端に二重結合あるいは三重結合を有する分子（炭化水素など）を使用することができる。
【００１３】
図１を用いて、本発明で使用可能なレーザー化学合成法を簡単に説明する。図１において、その左側に示すように、周知の方法で作製された水素終端Ｇｅ基板を、キャッピングを行う分子（例えば、１−アルケン）を成分とする有機分子液中に浸漬する。この状態で当該基板にＮｄ：ＹＡＧレーザーなどによってレーザーを照射する。レーザー照射により基板から放出されたＧｅのクラスターが表面修飾用の有機分子液中で急冷され、Ｇｅナノ粒子構造を構築すると同時に、その表面が有機分子と結合する。あるいは、有機分子液中に浸漬する代わりに、非酸化雰囲気中に有機分子液を収容するが、その液面のすぐ上に基板を設置することで、液体中に浸漬されていない基板にレーザーを照射してもよい。この場合には、基板から放出されたＧｅが有機分子液中に落下した後に、その表面に有機分子が結合する。
【００１４】
すなわち、クラスターの放出時点で非酸化雰囲気を維持することにより、図１の中央部に示すように、当該Ｇｅナノ粒子表面はラジカル（未結合手）で終端されており極めて活性が高い。レーザー化学合成法においては、図１の中央部から右側に示すように、これらのラジカルへ１−アルケン等の有機分子が容易に結合することとなり、Ｇｅナノ粒子表面に欠陥なく有機分子を結合させることができるものと考えられる。レーザー化学合成法自体はすでに特許文献９、非特許文献８などで詳細に説明しているので、これ以上の説明は省略する。
【００１５】
なお、図１では、表面修飾用の有機分子として１−アルケンが挙げられているが、このような有機分子としては末端に二重結合あるいは三重結合を有するものであればよい。従って、図１の中央部分にはＧｅコア（図１の右端に示した粒子で説明すれば、表面修飾している有機分子を除いた部分である、Ｇｅで構成されている中心部分）に有機分子のＣが結合するように図示されているが、Ｇｅの結合相手としてはＣに限定されるものではなく、Ｏ、Ｎなどであっても良い。
【００１６】
本発明によれば、紫外〜緑の波長域における各波長帯で高効率かつ線幅の狭いＰＬ発光を実現することができる。このような特性を有するＧｅナノ粒子を実現できたのは、ナノ粒子のサイズ制御に加え、表面の制御を行ったことによるものである。本願では発光色（波長）と表面の状態を制御したＧｅナノ粒子のサイズとの間に明確な相関のあることを見出し、この知見に基いて表面を制御したＧｅナノ粒子の粒径の分布を狭い範囲に限定することによって、従来報告されていたものに比べてはるかに狭い半値幅の発光スペクトルを有するＧｅナノ粒子蛍光体を提供することができた。
【００１７】
更に本願ではＧｅナノ粒子の表面構造を制御すること、具体的にはＧｅナノ粒子表面に酸化膜が存在しない、あるいはごくわずかしか存在しないようにすることで、高い発光効率（蛍光量子収率）を実現した。なお、Ｇｅナノ粒子表面の酸化膜の影響は発光波長によって異なり、短波長側ほど酸化膜の存在が発光に対して悪影響を与える。具体的には、紫外〜紫では酸化膜が存在するとほとんど発光しないが、これよりも波長が長くなると酸化膜が存在しても発光するようになり、特にシアン〜緑では酸化膜がわずかに存在した方が良好な発光効率が得られる。また、粒径分布が同じでも酸化膜が存在した方が発光スペクトルが広がる。
【００１８】
本発明により得られる各種のＧｅナノ粒子蛍光体の発光特性を下表に示す。なお、下表で青とシアンで発光極大波長範囲が重複しているが、これは発光極大波長が同じでもスペクトルの広がりが大きいとシアン〜緑の波長成分が多くなるので、全体としてシアン寄りに見えることによるものである。
【００１９】
【表１】
2013095850.tif 000003
【００２０】
所望の発光色及び発光スペクトルの広がりを有するＧｅナノ粒子蛍光体を得るためには、上述のようにして製造したＧｅナノ粒子を分級することで、所要の粒径範囲及び／または表面状態（酸化の程度）を有するＧｅナノ粒子を選択する必要がある。この分級はたとえばクロマトグラフィーを使用することができる。
【００２１】
なお、表面が酸化しているＧｅナノ粒子は極性が大きくなるので、主にＧｅナノ粒子の表面状態に基いた分級を行う際には、例えばシリカゲルクロマトグラフィーなどの極性に対する分解能が大きなクロマトグラフィーを使用することができる。この場合には、使用するカラムと展開溶媒の極性などにより決まるＲｆ値に基づいて所望のＧｅナノ粒子を取り出すことができる。また、粒径に基いた分級を行う際には、高速液体クロマトグラフィー等の分子量について高い分解能を有するクロマトグラフィーを使用するのが好ましい。また、粒径範囲と表面状態の両方に基いて細かに分級する必要があるなどの場合には、例えばシリカゲルクロマトグラフィーと高速液体クロマトグラフィーの組合せなどの複数の分級手法を組み合わせて使用することもできる。
【実施例】
【００２２】
［実施例１］
公知の方法によって作製された水素終端化ゲルマニウムウェハーを１−アルケンの一つである１−ヘキセン中において、Ｎｄ：ＹＡＧレーザーの２倍波（λ＝５３２ｎｍ）を用いてアブレーションすることにより、Ｇｅナノ粒子を作製した。レーザーアブレーション後、濾過を行い、次に、シリカゲルクロマトグラフィー法、及び高速液体クロマトグラフィーを用いて精製・分級した。つまり、クロマトグラフ装置からの溶出時間により分級を行った。
【００２３】
具体的には、展開溶媒としてジクロロメタンを使用したシリカゲルクロマトグラフィーでは青系（発光が短波長側）と緑系（発光が長波長側）の２種類に分級できた。ここで、青系の方が緑系に比べて大きなＲｆ値の位置に現れた。緑系は実質的に全てのナノ粒子がわずかに酸化したものであったが、青系は酸化していないナノ粒子とわずかに酸化したナノ粒子とが混在していた。
【００２４】
なお、当然のことであるが、使用する展開溶媒やカラムなどの条件によって変動する。従って、実際の分級に当たっては、使用する機材、薬品その他の環境要因毎に分級条件を適宜設定する必要がある。以下に記載した他の分離、抽出処理においても同様である。
【００２５】
更に高速液体クロマトグラフィーにより上記青系をシアン発光サンプル、青発光サンプル、紫発光サンプル、及び紫外発光サンプルの４つのサンプルに分級できた。周知の通り高速液体クロマトグラフィーは分子量が大きいほど短時間で溶出が行われるものであるが、これらのサンプルの抽出においても、粒子サイズの大きな順であるシアン発光サンプル、青発光サンプル、紫発光サンプル、紫外発光サンプルの順にこれらのサンプルが抽出された。高速液体クロマトグラフィーの場合も各種の条件によって具体的な溶出時間は変化する。
【００２６】
［作成後の評価］
作製した試料を、紫外−可視分光光度計による光吸収測定、フォトルミネッセンス（Photoluminescence）特性（ＰＬ特性）、絶対ＰＬ量子収率測定、ＦＴ−ＩＲ（フーリエ変換赤外分光光度計）法、ＮＭＲ（核磁気共鳴）法、ＴＥＭ（透過型電子顕微鏡）法及び粒度分布測定法によって評価した。
【００２７】
図２は、実施例１により作製されたＧｅナノ粒子のＴＥＭ像を示す。図中、円で囲んだ部分がＧｅナノ粒子である。また、同図右下隅の差込み図はこれらのナノ粒子の一つの高解像度ＴＥＭ像である。これにより、実施例１で作成されたＧｅナノ粒子はアモルファス状態ではなく、格子間隔が１．９Åの結晶構造をなしていることがわかる。なお、後掲する表１中の右端カラムに示すように、実施例１によって得られたＧｅナノ粒子サンプルは何れもこのような結晶構造を有していることが判った。
【００２８】
図３は実施例１により作製されたＧｅナノ粒子の１Ｈ ＮＭＲプロファイルである。具体的には０．８７ｐｐｍにはＣＨ３に、また１．２５ｐｐｍにはＣＨ２に帰属されるケミカルシフトが観察でき、積分比からナノ粒子表面にヘキサン分子が結合していることを示している。なお、４〜６ｐｐｍにピークが存在していないことから二重結合が消滅していることがわかる。
【００２９】
図４は実施例１により作製されたＧｅナノ粒子の一つのサンプルのＦＴＩＲスペクトルを示す。このＦＴＩＲスペクトル中の８５０〜８７０ｃｍ−１付近には赤外吸収のピークが存在していないことから、このサンプル中のＧｅナノ粒子表面には酸化膜が存在しないことがわかる。以下で説明する一部のサンプル（サンプルＤ及びＥ）にはこの位置にピークが観測された（このＦＴＩＲスペクトルは図示せず）ことから、これらに含まれているＧｅナノ粒子表面に酸化膜が存在することが確認できた。
【００３０】
図５は、実施例１においてレーザー化学合成法で作製された直後の（つまり、クロマトグラフィー処理前の）Ｇｅナノ粒子の粒度分布を示す。理論上直径が３０ｎｍ程度よりも大きなＧｅ粒子は発光しないが、図５からわかるように、ここではほとんど全ての粒子の直径は１０ｎｍよりも小さい。これにより、レーザー化学合成法を用いることで、発光するＧｅナノ粒子を効率よく作製できることがわかる。
【００３１】
以上の実施例で作製したところの、溶出時間により以下に示すＡ〜Ｅの５種類に分級を行った後の各サンプルを測定したところ、これらのサンプルはいずれもアルキル基で保護されているために、油溶性のゲルマニウムナノ粒子であった。さらに、これらのサンプルは、同一波長の紫外光照射下において、各々のナノ粒子構造を反映するフォトルミネッセンス特性を示した。具体的には、同一励起光下において、これら５種類のサンプルＡ〜Ｅは、各々の離散化したエネルギーギャップ構造の違いに基づき、夫々紫外、紫、青、シアン、緑、といった異なる発光色を呈した。絶対量子収率測定により見積もった各サンプルの発光効率は、紫外〜緑に発光する全てのサンプルで４％以上と高い値を示した。また、各々の発光スペクトルの半価幅は、４０ｎｍ（紫外発光するサンプルＡ）、２０ｎｍ（紫色発光するサンプルＢ）、４０ｎｍ（青色発光するサンプルＣ）、５５ｎｍ（シアン発光するサンプルＤ）、１００ｎｍ（緑色発光するサンプルＥ）と、他の学術論文等に記載のＧｅナノ粒子の発光スペクトル半価幅に比べて非常に狭く、その大半は、ＬＥＤの発光源に好適とされる半価幅である６０ｎｍを満たした。サンプルＡ〜Ｅの半値幅を判りやすく示すため、実際に測定したこれらのサンプルの発光スペクトルをそのピーク値でほぼ正規化したグラフを図６に示す。図６において、ピーク波長（発光極大波長）が短い順に夫々サンプルＡ〜Ｅに対応する。なお、紫外発光については３２０〜３３０ｎｍに発光極大波長を持つサンプルＣを示したが、他に３６０〜３７０ｎｍにピーク波長を有するサンプル（図示せず）も得られる。
【００３２】
このように、発光帯域毎にＧｅナノ粒子サイズ及び表面構造を制御することで、良好な発光特性を得ることができた。発光色毎にＧｅナノ粒子のサイズ、表面状態、発光効率、ＰＬスペクトル半値幅などを具体的に説明すれば、以下の通りである。
【００３３】
（１）紫外発光Ｇｅナノ粒子（サンプルＡに相当）：粒子のコアサイズ範囲を１．５ｎｍ未満（全粒子の７０％以上がこの範囲の粒径を有することを意味する。（２）〜（５）についても同様）とし、粒子表面に酸化膜がない状態にすることで、８％以上の発光効率、４０ｎｍ以下のＰＬスペクトル半価幅特性を示す。
【００３４】
（２）紫発光Ｇｅナノ粒子（サンプルＢに相当）：粒子コアサイズ範囲を１．５〜２ｎｍとし、粒子表面に酸化膜がない状態にすることで、８％以上の発光効率、２０ｎｍ以下のＰＬスペクトル半価幅、特性を示す。
【００３５】
（３）青色発光Ｇｅナノ粒子（サンプルＣに相当）：粒子コアサイズ範囲を２〜３．５ｎｍとし、粒子表面に酸化膜がない状態にすることで、１２％以上の発光効率、４０ｎｍ以下のＰＬスペクトル半価幅、特性を示す。
【００３６】
（４）シアン発光Ｇｅナノ粒子（サンプルＤ）：粒子コアサイズ範囲を２〜５ｎｍとし、粒子表面に酸化膜が存在する状態にすることで、３６％以上の発光効率、５５ｎｍ以下のＰＬスペクトル半価幅、特性を示す。なお、ここで粒子表面に酸化膜が存在するとしたが、この酸化膜は任意の酸化膜ではなく、以下の特定の条件下でできる酸化膜である。すなわち、上で説明したレーザー化学合成法により表面に１−アルケンなどによるキャッピングを行った場合、その結果のＧｅナノ粒子には表面のキャッピングが完全ではないものが混在する。そのようなキャッピングが不完全なＧｅナノ粒子は、酸化性雰囲気に接触すると、その表面上でキャッピングされていないラジカルが急速に酸化されることにより表面に薄い酸化膜を有するＧｅナノ粒子となる。あるいは、レーザー化学合成法において基板を有機分子液の外に出してレーザー照射を行うなどした場合、雰囲気中にわずかに酸素が残留していると、キャッピングが行われる前にナノ粒子表面に薄い酸化膜ができることがある。Ｇｅナノ粒子表面の酸化膜の有無はクロマトグラフィーカラムへのＧｅナノ粒子の吸着力に影響を与えるため、これを利用して、上述した酸化膜を有するＧｅナノ粒子を選別して取り出すことができる。たとえば、精製・分級過程において、シリカゲルカラムを用いたクロマトグラフィー処理段階で展開溶媒にジクロロメタンを使用して処理することで、上述したように、青系（短波長側に発光する系）と緑系（長波長側に発光する系）の２つに分けることができる。これを更に分級することにより、青系からシアン発光するＧｅナノ粒子（サンプルＤ）を分離することができる。また、緑系も更に分級することで、その中に含まれている酸化膜を有する青発光Ｇｅナノ粒子（サンプルＣとは異なる）やシアン発光Ｇｅナノ粒子を分離できる。また、同じ青発光するＧｅナノ粒子でも酸化膜を有するものは発光スペクトル幅が広いため、極大波長が同じであっても酸化膜を有していない青発光Ｇｅナノ粒子と比較すると緑成分が多く含まれていて、シアン寄りの発光であるように見える。
【００３７】
なお、シアンあるいは緑色発光するＧｅナノ粒子の場合は、サンプルＤあるいはＥと同等の粒子コアサイズ範囲を有するが上述のような酸化膜を持っていない別のサンプルの発光効率は１％未満と、著しく低いものであった。
【００３８】
（５）緑色発光Ｇｅナノ粒子（サンプルＥに相当）：粒子コアサイズ範囲を４〜８ｎｍとし、粒子表面に酸化膜が存在する状態にすることで、４％以上の発光効率、１００ｎｍ以下のＰＬスペクトル半価幅、特性を示す。
【００３９】
以上をまとめて表２に示す。
【００４０】
【表２】
2013095850.tif 000004
【００４１】
以上の発光は、波長域２５０〜２９０ｎｍに励起ピークを有することから、この波長域におけるいずれかの波長帯で光励起すると、それぞれのイントリンシックなエネルギー準位構造に応じた光子エネルギーを放出（発光）する。また、紫から緑の発光サンプルについては、３４０〜３８０ｎｍの範囲内に励起極大をもつことから、たとえば３６５ｎｍの励起波長に相当する光子エネルギーで励起すると夫々のサンプルのイントリンシックなエネルギー準位構造に応じた光子エネルギーを放出（発光）する。つまり、一旦作製された広い粒径範囲を有するＧｅナノ粒子から選択する粒径範囲により、発光色を選択することができる。
【００４２】
［比較例］
更に、上記プロセスの各種の条件の影響を調べるため、これらの条件を変化させたプロセスを実行した。
【００４３】
［比較例１］
水素終端化ゲルマニウムウェハーを、ｎ−アルカンの一種であるｎ−ヘキサン中において、Ｎｄ：ＹＡＧレーザーの２倍波（λ＝５３２ｎｍ）を用いてアブレーションした。精製には、濾過後、シリカゲルクロマトグラフィー法、およびゲル浸透クロマトグラフィー法を用いた。
【００４４】
すなわち、レーザーアブレーションを行う際の液相として実施例１では１−ヘキセンを使用していたところ、比較例１ではそれに代えてｎ−ヘキサンを使用することにより、所望のゲルマニウムナノ粒子が生成されるか否かを検証した。
【００４５】
［実施例２］
水素終端化ゲルマニウムウェハーを１−ヘキセン中において、Ｎｄ：ＹＡＧレーザーの２倍波（λ＝５３２ｎｍ）を用いてアブレーションした。精製には、濾過後、シリカゲルクロマトグラフィー法を用いた。
【００４６】
すなわち、レーザーアブレーションに関しては実施例２では実施例１と同じ条件で行ったが、実施例１では精製・分級のためにシリカゲルクロマトグラフィー法、及び高速液体クロマトグラフィー法の二段階のクロマトグラフィー処理を行ったところ、実施例２ではシリカゲルクロマトグラフィー法だけを使用することにより、精製・分級に対するクロマトグラフィー処理の影響を検証した。
【００４７】
［実施例３］
水素終端化ゲルマニウムウェハーを１−オクテン、１−ヘキサデセン中において、Nd:YAGレーザーの２倍波（λ＝５３２ｎｍ）を用いてアブレーションした。精製には、濾過後、シリカゲルクロマトグラフィー法を用いた。
【００４８】
実施例１と実施例３との相違は以下の二点である。先ず、レーザーアブレーションを行う際に基板を浸漬する液相として、実施例１では１−ヘキセンを使用したところ、実施例３においては同じ１−アルケンではあるが１−ヘキセンよりも炭素数の多い１−オクテンと１−ヘキサデセンの混合液を使用した。更に、実施例３では比較例２と同じく、精製・分級の際にシリカゲルクロマトグラフィー法だけを使用した。
【００４９】
［実施例４］
水素終端化ゲルマニウムウェハーを１−ヘキセン中において、Ｎｄ：ＹＡＧレーザーの基本波（λ＝１０６４ｎｍ）、および、３倍波（λ＝３５５ｎｍ）を用いてアブレーションした。精製には、濾過後、シリカゲルクロマトグラフィー法を用いた。
【００５０】
実施例１と実施例４との相違は以下の二点である。先ず、レーザーアブレーションのために照射するレーザーとして実施例１ではＮｄ：ＹＡＧレーザーの２倍波を使用したのに対して、実施例４では基本波及び３倍波を使用した。更に、実施例４では実施例２及び３と同じく、精製・分級の際にシリカゲルクロマトグラフィー法だけを使用した。
【００５１】
［比較例１及び実施例２〜４の評価］
比較例１で作製したサンプルは、ｎ−アルカン中でのレーザーアブレ−ションにより作製されたものである。従って、比較例１では１−アルケンによるキャッピング効果が発現しないため、粒子成長が進む。結果として平均粒径がマイクロメートルサイズと、ゲルマニウムバルクの励起子ボーア半径よりも大きく、かつ粒度分布が極めて広かった。測定した粒度分布（クロマトグラフィー処理前のもの）を図７に示す。この図から判るように、励起光の照射により発光する、直径が３０ｎｍ付近以下の粒子はほとんど生成されていないことがわかった。実際、励起極大波長で光励起しても発光効率は１％未満であった。
【００５２】
実施例２で作製したサンプルは、紫外、紫〜シアン、シアン〜緑の各波長帯においてフォトルミネッセン特性を示した。このように発光が見られたのは、作製プロセスの前半部分については実施例１と同じく１−アルケンによるキャッピングを伴うレーザーアブレーションを行うことにより、効率よく発光するＧｅナノ粒子が生成され、それがクロマトグラフィー処理後の各サンプルに含まれているからである。しかしながら、実施例２においては、実施例１とは異なり、レーザーアブレーション後のクロマトグラフィー処理としてシリカゲルクロマトグラフィー法のみを用いたために分級が不十分であり、各サンプル中の粒径の分散がかなり大きくなるとともに、酸化の度合いについての分散も大きくなった。これにより、これらのサンプルの発光スペクトルはいずれも従来報告されているものと同程度のブロードなものとなった。これは、たとえば青色発光するナノ粒子でも酸化膜を持っていないものと薄い酸化膜を持つものの両方があり、薄い酸化膜を持つナノ粒子の方が発光スペクトルがブロードになることによると考えられる。
【００５３】
実施例３で作製したサンプルは、紫外、紫〜シアン、シアン〜緑の各波長帯においてフォトルミネッセン特性を示した。本実施例では、レーザーアブレーションを１−アルケンに属するが実施例２の１−ヘキセンではなく、１−オクテンおよび１−ヘキサデセンで各々行った。これ以外の条件は実施例２と同一とした。このような条件で作製した各サンプルが実施例２と類似した発光を示したことから、１−ヘキセン以外の１−アルケンを使用してレーザーアブレーションを行っても、１−ヘキセンの場合と同様に効率よく発光するＧｅナノ粒子が得られることがわかる。ただし、実施例２と同じ方法で精製・分級を行ったため、ここでも粒径及び酸化の度合いについての不十分な分級によりブロードな発光スペクトルを有するサンプルが得られた。
【００５４】
実施例４で作製したサンプルは、いずれも紫外、紫〜シアン、シアン〜緑の各波長帯においてフォトルミネッセン特性を示した。本実施例では、レーザーアブレーションのためのレーザーとして、実施例２におけるＮｄ：ＹＡＧレーザーの２倍波の代わりに基本波及び３倍波を使用し、それ以外の条件は実施例２と同一とした。これにより、レーザーアブレーションに使用するレーザーの波長を変化させても実施例１と同様な発光特性を有するＧｅナノ粒子を作製できることがわかった。ただし、実施例２及び３と全く同じように、レーザーアブレーションによるレーザー化学合成処理後の粒径及び酸化の度合いについての分級の不十分さにより、各サンプルの発光スペクトルはブロードなものとなった。
【産業上の利用可能性】
【００５５】
以上説明したように、本発明により発光スペクトル半値幅、発光効率とも既存の蛍光体を代替できるものが得られたため、希土類を使用せずまた低環境負荷、低毒性という特徴を有する本発明の蛍光体は、産業上の利用可能性が高いと期待される。
【先行技術文献】
【特許文献】
【００５６】
【特許文献１】特許公表2004-508215
【特許文献２】特許公開2005-325016
【特許文献３】特許公開2006-295060
【特許文献４】特許公開2006-316237
【特許文献５】特許公開2007-012702
【特許文献６】特許公表2008-504448
【特許文献７】特許公開2009-256530
【特許文献８】特許公開2010-013313
【特許文献９】特許公開2010-188497
【特許文献１０】特許公開2009-096954
【特許文献１１】特許公表2009-504422
【非特許文献】
【００５７】
【非特許文献１】Applied Physics Letters 94, 183103 (2009)
【非特許文献２】Nano Letters 10 (2010) 3330
【非特許文献３】J. Phys. Chem. B 107 (2003) 13319
【非特許文献４】Applied Physics Letters 71 (1997) 2809
【非特許文献５】Chemistry of Materials 22 (2010) 482
【非特許文献６】Chemistry of Materials 19 (2007) 5174
【非特許文献７】Nano Letters 4 (2004) 969
【非特許文献８】Chemical Communications(2009) 4684
【図１】
2013095850.tif 000005
【図２】
2013095850.tif 000006
【図３】
2013095850.tif 000007
【図４】
2013095850.tif 000008
【図５】
2013095850.tif 000009
【図６】
2013095850.tif 000010
【図７】
2013095850.tif 000011